(57)【要約】【課題】高い容量及び優れた安定性を備えた二次電池とその製造方法及び二次電池の作動方法を提供すること。【解決手段】本発明に係る二次電池は、金属モリブデン酸塩を含み、前記金属モリブデン酸塩の少なくとも一部が、非晶質金属モリブデン酸塩を含む。本発明に係る金属モリブデン酸塩が電極極板にコーティングされたり、正極活物質又は負極活物質と混合されたり、セパレータにコーティングされたりすることで、電池で発生するＯ２ガスを除去することが可能となり、電池が高い容量及び優秀な安定性を備えることが可能となる。【選択図】図１
2011258556.tif 000002
【特許請求の範囲】
【請求項１】
金属モリブデン酸塩を含み、
前記金属モリブデン酸塩の少なくとも一部が、非晶質金属モリブデン酸塩を含む
ことを特徴とする、二次電池。
【請求項２】
前記金属モリブデン酸塩は、非晶質金属モリブデン酸塩と結晶性金属モリブデン酸塩とを含み、
前記非晶質金属モリブデン酸塩の含有量は、前記結晶性金属モリブデン酸塩の含有量に比べて、少ない
ことを特徴とする、請求項１に記載の二次電池。
【請求項３】
前記金属モリブデン酸塩は、モリブデン酸リチウムを含み、
前記結晶性金属モリブデン酸塩は、結晶性モリブデン酸リチウムを含み、
前記非晶質金属モリブデン酸塩は、非晶質モリブデン酸リチウムを含む
ことを特徴とする、請求項２に記載の二次電池。
【請求項４】
前記非晶質金属モリブデン酸塩は、回折角度（２θ）２０．６５°±０．１０゜で、第１Ｘ線回折ピークを示し、かつ、回折角度（２θ）３０．５０°±０．１０゜で、第２Ｘ線回折ピークを示す
ことを特徴とする、請求項２又は３に記載の二次電池。
【請求項５】
前記第１Ｘ線回折ピークの半値幅（ＦＷＨＭ１）は、０．０５°＜ＦＷＨＭ１＜２．００゜を満足し、
前記第２Ｘ線回折ピークの半値幅（ＦＷＨＭ２）は、０．０５°＜ＦＷＨＭ２＜１．００゜を満足する
ことを特徴とする、請求項４に記載の二次電池。
【請求項６】
前記結晶性モリブデン酸リチウムは、回折角度（２θ）１７．９０°±０．１０°で、第３Ｘ線回折ピークを示し、かつ、回折角度（２θ）３６．５０°±０．１０゜で、第４Ｘ線回折ピークを示し、かつ、回折角度（２θ）４３．６５°±０．１０゜で、第５Ｘ線回折ピークを示す
ことを特徴とする、請求項３に記載の二次電池。
【請求項７】
前記非晶質モリブデン酸リチウムは、回折角度（２θ）２０．６５°±０．１０゜で、第１Ｘ線回折ピークを示し、
前記結晶性モリブデン酸リチウムは、回折角度（２θ）１７．９０°±０．１０゜で、第３Ｘ線回折ピークを示し、
前記第３Ｘ線回折ピークの相対的な強度（ｈ３）と、前記第１Ｘ線回折ピークの相対的な強度（ｈ１）との比率（ｈ１／ｈ３）が、０．０１＜ｈ１／ｈ３＜０．１０を満足する
ことを特徴とする、請求項３に記載の二次電池。
【請求項８】
前記モリブデン酸リチウムは、下記化学式１で表されるものであることを特徴とする、請求項３に記載の二次電池。
ＬｉｘＭｏｙＯｚ  ・・・（化学式１)
ここで、前記化学式１において、０＜ｘ≦６、１≦ｙ≦５、２≦ｚ≦１７である。
【請求項９】
前記モリブデン酸リチウムは、下記化学式２で表されるものであることを特徴とする、請求項３に記載の二次電池。
ＬｉｘＭｏＯ３  ・・・（化学式２)
ここで、前記化学式２において、２＜ｘ≦３である。
【請求項１０】
前記二次電池は、セパレータを含むリチウム二次電池であり、
前記セパレータは、前記モリブデン酸リチウムを含む
ことを特徴とする、請求項３に記載の二次電池。
【請求項１１】
前記二次電池は、正極を有するリチウム二次電池であり、
前記正極は、前記モリブデン酸リチウムを含む
ことを特徴とする、請求項３に記載の二次電池。
【請求項１２】
前記二次電池は、モリブデン酸リチウムでコーティングされた正極活物質を含むリチウム二次電池である
ことを特徴とする、請求項３に記載の二次電池。
【請求項１３】
前記モリブデン酸リチウムの含有量は、正極活物質総質量を基準として、０．１〜５０質量％である
ことを特徴とする、請求項３に記載の二次電池。
【請求項１４】
前記結晶性金属モリブデン酸塩は、回折角度（２θ）１７．９０°±０．１０゜で、第３Ｘ線回折ピークを示し、かつ、回折角度（２θ）３６．５０°±０．１０゜で、第４Ｘ線回折ピークを示し、かつ、回折角度（２θ）４３．６５°±０．１０゜で、第５Ｘ線回折ピークを示す
ことを特徴とする、請求項３に記載の二次電池。
【請求項１５】
前記金属モリブデン酸塩は、下記化学式２で表されるものであることを特徴とする、請求項１に記載の二次電池。
ＬｉｘＭｏＯ３  ・・・（化学式２)
ここで、前記化学式２において、２＜ｘ≦３である。
【請求項１６】
モリブデン酸リチウムを合成する段階と、
合成された前記モリブデン酸リチウムを二次電池内に配する段階と、
を含み、
前記モリブデン酸リチウムを合成する段階は、
炭酸リチウム（Ｌｉ２ＣＯ３）と三酸化モリブデン（ＭｏＯ３）とを混合して混合物を形成する段階と、
前記混合物を熱処理し、粗モリブデン酸リチウムを合成する段階と、
前記粗モリブデン酸リチウムを熱処理し、モリブデン酸リチウムを合成する段階と、
を含み、
前記合成されたモリブデン酸リチウムの少なくとも一部が、非晶質である
ことを特徴とする、二次電池の製造方法。
【請求項１７】
前記混合物を熱処理し、粗モリブデン酸リチウムを合成する段階は、前記混合物を、水素雰囲気下、６５０℃〜７５０℃の温度で２４時間熱処理し、粗モリブデン酸リチウムを合成する段階を含む
ことを特徴とする、請求項１６に記載の二次電池の製造方法。
【請求項１８】
前記粗モリブデン酸リチウムを熱処理する段階は、還元性雰囲気下、１０００℃〜１１００℃の温度で、１０時間前記粗モリブデン酸リチウムを熱処理する段階を含む
ことを特徴とする、請求項１６に記載の二次電池の製造方法。
【請求項１９】
前記モリブデン酸リチウムは、回折角度（２θ）２０．６５°±０．１０゜で、第１Ｘ線回折ピークを示し、かつ、回折角度（２θ）１７．９０°±０．１０゜で、第３Ｘ線回折ピークを示し、
前記第３Ｘ線回折ピークの相対的な強度（ｈ３）と、前記第１Ｘ線回折ピークの相対的な強度（ｈ１）との比率（ｈ１／ｈ３）が、０．０１＜ｈ１／ｈ３＜０．１０を満足する
ことを特徴とする、請求項１６に記載の二次電池の製造方法。
【請求項２０】
結晶性モリブデン酸リチウム相を主成分として含み、非晶質モリブデン酸リチウム相を補助成分として含むモリブデン酸リチウムを合成する段階と、
電池作動時に生成される所定含有量のＯ２を除去するのに十分な量の前記合成されたモリブデン酸リチウムを、リチウム電池に配する段階と、
二次電池において十分な量の前記合成されたモリブデン酸リチウムを使用し、電池の作動時に生成される所定含有量の酸素を除去する段階と、
を含む
ことを特徴とする、二次電池の作動方法。
【発明の詳細な説明】
【技術分野】
【０００１】
本発明は、二次電池とその製造方法及び二次電池の作動方法に関する。
【背景技術】
【０００２】
リチウムイオン二次電池は、リチウムイオンが正極と負極とを相互移動しつつ、電気を生成させるという原理によって作動する、二次電池の一種である。リチウムイオン二次電池の構成要素は、正極、負極、電解質そして分離膜に大別することができる。それら構成要素のうち正極／負極の活物質は、イオン状態であるリチウムが、活物質内部に吸蔵／放出可能である構造をなし、可逆反応によって充電と放電とが可能になる。
【０００３】
しかしながら、リチウム電池で正極活物質として使われているＬＣＯ、ＬＭＯ、ＮＣＭ、ＮＣＡ、ＬｉＦｅＰＯ４などは、理論容量は大きいものの、実際に電池で使用する際の容量は小さいというのが特徴である。
【０００４】
また、一部の活物質は、構造的な問題に伴い正極活物質から過量のＬｉ放出（ｅｘｔｒａｃｔｉｏｎ）があると、ガスが発生してしまうため、電池に用いることが困難である。
【先行技術文献】
【特許文献】
【０００５】
【特許文献１】米国特許第６，３４６，３４８号明細書
【発明の概要】
【発明が解決しようとする課題】
【０００６】
そこで、本発明は、上記問題に鑑みてなされたものであり、本発明の目的とするところは、高い容量及び優れた安定性を備えた二次電池とその製造方法及び二次電池の作動方法を提供することにある。
【課題を解決するための手段】
【０００７】
上記課題を解決するために、本発明のある観点によれば、金属モリブデン酸塩を含み、前記金属モリブデン酸塩の少なくとも一部が、非晶質金属モリブデン酸塩を含む二次電池が提供される。
【０００８】
前記金属モリブデン酸塩は、非晶質金属モリブデン酸塩と結晶性金属モリブデン酸塩とを含み、前記非晶質金属モリブデン酸塩の含有量は、前記結晶性金属モリブデン酸塩の含有量に比べて、少なくてもよい。
【０００９】
前記金属モリブデン酸塩は、モリブデン酸リチウムを含み、前記結晶性金属モリブデン酸塩は、結晶性モリブデン酸リチウムを含み、前記非晶質金属モリブデン酸塩は、非晶質モリブデン酸リチウムを含むことが好ましい。
【００１０】
前記非晶質金属モリブデン酸塩は、回折角度（２θ）２０．６５°±０．１０゜で、第１Ｘ線回折ピークを示し、かつ、回折角度（２θ）３０．５０°±０．１０゜で、第２Ｘ線回折ピークを示すことが好ましい。
【００１１】
前記第１Ｘ線回折ピークの半値幅（ＦＷＨＭ１）は、０．０５°＜ＦＷＨＭ１＜２．００゜を満足し、前記第２Ｘ線回折ピークの半値幅（ＦＷＨＭ２）は、０．０５°＜ＦＷＨＭ２＜１．００゜を満足することが好ましい。
【００１２】
前記結晶性モリブデン酸リチウムは、回折角度（２θ）１７．９０°±０．１０°で、第３Ｘ線回折ピークを示し、かつ、回折角度（２θ）３６．５０°±０．１０゜で、第４Ｘ線回折ピークを示し、かつ、回折角度（２θ）４３．６５°±０．１０゜で、第５Ｘ線回折ピークを示すことが好ましい。
【００１３】
前記非晶質モリブデン酸リチウムは、回折角度（２θ）２０．６５°±０．１０゜で、第１Ｘ線回折ピークを示し、前記結晶性モリブデン酸リチウムは、回折角度（２θ）１７．９０°±０．１０゜で、第３Ｘ線回折ピークを示し、前記第３Ｘ線回折ピークの相対的な強度（ｈ３）と、前記第１Ｘ線回折ピークの相対的な強度（ｈ１）との比率（ｈ１／ｈ３）が、０．０１＜ｈ１／ｈ３＜０．１０を満足することが好ましい。
【００１４】
前記モリブデン酸リチウムは、下記化学式１で表されるものであってもよい。ここで、下記化学式１において、０＜ｘ≦６、１≦ｙ≦５、２≦ｚ≦１７である。
【００１５】
ＬｉｘＭｏｙＯｚ  ・・・（化学式１)
【００１６】
前記モリブデン酸リチウムは、下記化学式２で表されるものであってもよい。ここで、下記化学式２において、２＜ｘ≦３である。
【００１７】
ＬｉｘＭｏＯ３  ・・・（化学式２)
【００１８】
前記二次電池は、セパレータを含むリチウム二次電池であり、前記セパレータは、前記モリブデン酸リチウムを含んでもよい。
【００１９】
前記二次電池は、正極を有するリチウム二次電池であり、前記正極は、前記モリブデン酸リチウムを含んでもよい。
【００２０】
前記二次電池は、モリブデン酸リチウムでコーティングされた正極活物質を含むリチウム二次電池であってもよい。
【００２１】
前記モリブデン酸リチウムの含有量は、正極活物質総質量を基準として、０．１〜５０質量％であってもよい。
【００２２】
前記結晶性金属モリブデン酸塩は、回折角度（２θ）１７．９０°±０．１０゜で、第３Ｘ線回折ピークを示し、かつ、回折角度（２θ）３６．５０°±０．１０゜で、第４Ｘ線回折ピークを示し、かつ、回折角度（２θ）４３．６５°±０．１０゜で、第５Ｘ線回折ピークを示すことが好ましい。
【００２３】
前記金属モリブデン酸塩は、下記化学式２で表されるものであってもよい。ここで、下記化学式２において、２＜ｘ≦３である。
【００２４】
ＬｉｘＭｏＯ３  ・・・（化学式２)
【００２５】
また、上記課題を解決するために、本発明の別の観点によれば、モリブデン酸リチウムを合成する段階と、合成された前記モリブデン酸リチウムを二次電池内に配する段階と、
を含み、前記モリブデン酸リチウムを合成する段階は、炭酸リチウム（Ｌｉ２ＣＯ３）と三酸化モリブデン（ＭｏＯ３）とを混合して混合物を形成する段階と、前記混合物を熱処理し、粗モリブデン酸リチウムを合成する段階と、前記粗モリブデン酸リチウムを熱処理し、モリブデン酸リチウムを合成する段階と、を含み、前記合成されたモリブデン酸リチウムの少なくとも一部が、非晶質である二次電池の製造方法が提供される。
【００２６】
前記混合物を熱処理し、粗モリブデン酸リチウムを合成する段階は、前記混合物を、水素雰囲気下、６５０℃〜７５０℃の温度で２４時間熱処理し、粗モリブデン酸リチウムを合成する段階を含んでもよい。
【００２７】
前記粗モリブデン酸リチウムを熱処理する段階は、還元性雰囲気下、１０００℃〜１１００℃の温度で、１０時間前記粗モリブデン酸リチウムを熱処理する段階を含んでもよい。
【００２８】
前記モリブデン酸リチウムは、回折角度（２θ）２０．６５°±０．１０゜で、第１Ｘ線回折ピークを示し、かつ、回折角度（２θ）１７．９０°±０．１０゜で、第３Ｘ線回折ピークを示し、前記第３Ｘ線回折ピークの相対的な強度（ｈ３）と、前記第１Ｘ線回折ピークの相対的な強度（ｈ１）との比率（ｈ１／ｈ３）が、０．０１＜ｈ１／ｈ３＜０．１０を満足することが好ましい。
【００２９】
上記課題を解決するために、本発明の更に別の観点によれば、結晶性モリブデン酸リチウム相を主成分として含み、非晶質モリブデン酸リチウム相を補助成分として含むモリブデン酸リチウムを合成する段階と、電池作動時に生成される所定含有量のＯ２を除去するのに十分な量の前記合成されたモリブデン酸リチウムを、リチウム電池に配する段階と、二次電池において十分な量の前記合成されたモリブデン酸リチウムを使用し、電池の作動時に生成される所定含有量の酸素を除去する段階と、を含む二次電池の作動方法が提供される。
【発明の効果】
【００３０】
本発明に係る金属モリブデン酸塩が電極極板にコーティングされたり、正極活物質又は負極活物質と混合されたり、セパレータにコーティングされたりすることで、電池で発生するＯ２ガスを除去することが可能となり、電池が高い容量及び優秀な安定性を備えることが可能となる。すなわち、高い理論的容量にもかかわらず、低い安定性のために使われていなかった活物質が、金属モリブデン酸塩とともに多様な形態で使用され、電池を製造することが可能となる。
【図面の簡単な説明】
【００３１】
【図１】実施例１〜４及び比較例１で製造されたモリブデン酸リチウムの原子配列を示すＸ線回折スペクトルである。
【図２】図１の一部分を拡大した拡大図である。
【図３】実施例１〜４及び比較例１によるモリブデン酸リチウムのＯ２吸収程度を示すＤＳＣ（ｄｉｆｆｅｒｅｎｔｉａｌ  ｓｃａｎｎｉｎｇ  ｃａｌｏｒｉｍｅｔｅｒ）グラフである。
【図４】実施例６及び比較例２で製造されたリチウム電池の寿命特性を示すグラフである。
【図５】例示的な一具現例による二次電池の概略図である。
【発明を実施するための形態】
【００３２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３３】
本発明は、新たな電池用正極活物質の設計法に関するものである。
このような本発明の観点によれば、電池で生成されるＯ２を除去する非晶質化合物を含むリチウム二次電池が提供される。
また、本発明の一実施形態によれば、モリブデン酸リチウムとその合成方法が提供される。モリブデン酸リチウムは、結晶性モリブデンリチウム相（ｐｈａｓｅ）を主成分として含み、非晶質モリブデン酸リチウム相を補助成分として含むものである。
【００３４】
本発明の実施形態に係る正極活物質は、充放電時に優秀な容量と寿命とを有し安定性にも優れる、高出力・高容量化が可能な新規組成を有する正極活物質を作るために、電池セル内に正極活物質の添加剤として、非晶質モリブデン酸塩（ａｍｏｒｐｈｏｕｓ  ｍｏｌｙｂｄａｔｅ）（例えば、非晶質モリブデン酸リチウム（ａｍｏｒｐｈｏｕｓ  ｌｉｔｈｉｕｍ  ｍｏｌｙｂｄａｔｅ））を添加することを特徴とする。これにより、ガス発生のためにこれまで使用できなかった正極活物質を、開発されたモリブデン酸リチウムと共に使用することによって、電池セル製作が可能となる。
【００３５】
本実施形態に係るモリブデン酸リチウム等の金属モリブデン酸塩は、電池で、正極活物質として単独で、または、他の正極活物質と混合して使用することにより、現在使われている正極活物質とは異なり、優秀な容量特性と寿命特性とを有し、安定性にも優れる。
【００３６】
本発明の実施形態によれば、金属モリブデン酸塩は二次電池に含まれ、この金属モリブデン酸塩は、二次電池において所定含有量の酸素（Ｏ２）を除去するために、正極活物質総質量の０．１〜５０質量％の含有量で含まれうる。
【００３７】
これまで、高容量、高出力の電池を作るために、多様な活物質が開発されたが、このような従来の多様な活物質は、本実施形態に係る非晶質モリブデン酸リチウムと混合され、容量及び出力が向上する。
【００３８】
特に、二種または三種の化合物の混合時、例えば、非晶質モリブデン酸リチウム、ＬｉＣｏＯ２及びＬｉＮｉＯ２の混合時に、その特性が優秀であり、安定性も大きく改善されうる。
【００３９】
本実施形態によれば、電池で生成されるＯ２を除去することが可能な金属モリブデン酸塩が提供される。かかる金属モリブデン酸塩は、非晶質金属モリブデン酸塩を補助成分（ｍｉｎｏｒ  ｃｏｍｐｏｎｅｎｔ）として含み、結晶性金属モリブデン酸塩を主成分（ｍａｊｏｒ  ｃｏｍｐｏｎｅｎｔ）として含む。
【００４０】
非晶質とは、結晶質という用語と比較して用いられる用語であり、結晶質では、原子の配列が規則的になっているが、非晶質では、このような規則性がほぼ観察されずに、原子が不規則的に分散されているものをいう。
このような非晶質と結晶質とは、Ｘ線回折パターンにより区別することが可能である。
【００４１】
図１は、モリブデン酸リチウムの原子配列の程度を示すＸ線回折スペクトルであり、図２は、図１の一部分を拡大したものである。
【００４２】
本実施形態に係る金属モリブデン酸塩では、非晶質モリブデン酸リチウムを補助成分として含み、結晶性モリブデン酸リチウムを主成分として含む。図１及び図２を参照すれば、非晶質モリブデン酸リチウムは、Ｘ線回折（ＸＲＤ）スペクトルで、回折角度（２θ）が２０．６５°±０．１０°である範囲に、第１ピークを有しており、回折角度（２θ）が３０．５０°±０．１０°である範囲に、第２ピークを有している。
【００４３】
これに対して、結晶性モリブデン酸リチウムは、Ｘ線回折スペクトルで、回折角度（２θ）が１７．９０°±０．１０°である範囲に、第３ピークを有しており、回折角度（２θ）が３６．５０°±０．１０°である範囲に、第４ピークを有しており、回折角度（２θ）が４３．６５°±０．１０°である範囲に、第５ピークを有している。
【００４４】
非晶質モリブデン酸リチウムは、広い第１ピーク及び第２ピークを示し、これらのピークの広さは、半値幅（ＦＷＨＭ：ｆｕｌｌ  ｗｉｄｔｈ  ａｔ  ｈａｌｆ  ｍａｘｉｍｕｍ）により定義することができる。
【００４５】
すなわち、第１ピークの半値幅（ＦＷＨＭ１）は、０．０５°＜ＦＷＨＭ１＜２．００°を満足し、第２ピークの半値幅（ＦＷＨＭ２）は、０．０５°＜ＦＷＨＭ２＜１．００°を満足する。
【００４６】
補助成分として用いられる非晶質モリブデン酸リチウムの含有量は、非晶質モリブデン酸リチウムの第１ピークの強度と、結晶性モリブデン酸リチウムの第３ピークの強度とを比較して決定することができる。
【００４７】
すなわち、非晶質モリブデン酸リチウムを補助成分として含む本実施形態に係る金属モリブデン酸塩において、非晶質モリブデン酸リチウムは、Ｘ線回折スペクトルで、回折角度（２θ）が２０．６５°±０．１０°である範囲に第１ピークを有しており、結晶性モリブデン酸リチウムは、回折角度（２θ）１７．９０°±０．１０°である範囲に第３ピークを有しており、第３ピークの相対的な強度（ｈ３）と第１ピークの相対的な強度（ｈ１）との比率（ｈ１／ｈ３）は、０．０１＜ｈ１／ｈ３＜０．１０であってもよい。
【００４８】
ここで、モリブデン酸リチウムは、下記化学式１で表示されるものであってもよい。なお、下記化学式１において、０＜ｘ≦６、１≦ｙ≦５、２≦ｚ≦１７である。
【００４９】
ＬｉｘＭｏｙＯｚ  ・・・（化学式１）
【００５０】
また、モリブデン酸リチウムは、下記化学式２で表示されるものであってもよい。なお、下記化学式２において、２＜ｘ≦３である。
【００５１】
ＬｉｘＭｏＯ３  ・・・（化学式２）
【００５２】
モリブデン酸リチウムは、セパレータまたはリチウム二次電池の正極に含まれていてもよく、リチウム二次電池の正極活物質上にコーティングされていてもよい。
【００５３】
本発明の実施形態によれば、二次電池の製造方法が提供される。かかる製造方法は、モリブデン酸リチウムを合成し、合成されたモリブデン酸リチウムを二次電池内に配する段階を含む。ここで、合成されたモリブデン酸リチウムを合成する段階は、炭酸リチウム（Ｌｉ２ＣＯ３）と三酸化モリブデン（ＭｏＯ３）とを混合して混合物を形成する段階と、混合物を熱処理し、粗モリブデン酸リチウムを合成する段階と、結果物を熱処理し、モリブデン酸リチウムを合成する段階と、を含む。ここで、合成されたモリブデン酸リチウムの少なくとも一部が、非晶質のものである。ここで、結果物の熱処理は、結果物を、還元雰囲気、１０００℃〜１１００℃の温度で１０時間熱処理することを含む。
【００５４】
本発明の実施形態によれば、前述のモリブデン酸リチウム（例えば、一種の複合体形態のモリブデン酸リチウム）を含む二次電池（例えば、リチウム二次電池）が提供される。図５に示したように、二次電池１は、負極２、正極３、及び、負極２と正極３との間に配されたセパレータ４を含む。負極２、正極３及びセパレータ４は、巻き取られて電極アセンブリを形成する。電極アセンブリは、電解液とともに電池ケース５内に収納されてキャップ・アセンブリ６で密封される。
【００５５】
本実施形態に係るリチウム電池は、以下のようにして製造することができる。
まず、正極活物質、導電剤、結合剤及び溶媒を混合して、正極活物質組成物を準備する。この正極活物質組成物を、アルミニウム集電体上に直接コーティングして乾燥させ、正極極板を準備する。次に、正極活物質組成物を別途の支持体上にキャスティングした後、この支持体から剥離して得たフィルムを、上記アルミニウム集電体上にラミネーションして、正極極板を製造することができる。
【００５６】
上記正極活物質としては、リチウム含有金属酸化物であって、当業界で一般的に使われるものであるならば、制限なしにいずれも使用可能である。このような正極活物質として、例えば、ＬｉＣｏＯ２、ＬｉＭｎｘＯ２ｘ、ＬｉＮｉｘ−１ＭｎｘＯ２ｘ（ｘ＝１，２）、ＬｉＮｉ１−ｘ−ｙＣｏｘＭｎｙＯ２（０≦ｘ≦０．５、０≦ｙ≦０．５）などを挙げることができる。
【００５７】
かかる正極活物質には、本発明の実施形態に係る非晶質モリブデン酸リチウムが、適量の含有量で混合されてもよく、または、かかる正極活物質は、本発明の実施形態に係る非晶質モリブデン酸リチウムでコーティングされてもよい。
【００５８】
導電剤としては、カーボンブラックを使用することが可能であり、結合剤としては、フッ化ビニリデン／ヘキサフルオロプロピレンコポリマー、ポリフッ化ビニリデン、ポリアクリロニトリル、ポリメチルメタクリレート、ポリテトラフルオロエチレン（ＰＴＦＥ）及びその混合物、スチレンブタジエンゴム系ポリマーを使用することが可能であり、溶媒としては、Ｎ−メチルピロリドン、アセトン、水などを使用することが可能である。このとき、正極活物質、導電剤、結合剤及び溶媒の含有量は、リチウム電池で一般的に使用するレベルである。
【００５９】
前述の正極極板の製造時と同様に、負極活物質、導電剤、結合剤及び溶媒を混合して負極活物質組成物を製造し、この負極活物質組成物を銅集電体に直接コーティングしたり、別途の支持体上にキャスティングし、この支持体から剥離させた負極活物質フィルムを銅集電体にラミネーションしたりして、負極極板を得る。
【００６０】
このとき、負極活物質、導電剤、結合剤及び溶媒の含有量は、リチウム電池で一般的に使用するレベルである。
【００６１】
上記負極活物質としては、当業界で一般的に使われるものであるならば、制限なしにいずれも使用可能である。負極活物質組成物において、導電剤、結合剤及び溶媒は、正極の場合と同じものを使用することができる。場合によっては、正極電極活物質組成物及び負極電極活物質組成物に可塑剤をさらに付加し、電極板内部に気孔を形成してもよい。
【００６２】
セパレータとしては、リチウム電池で一般的に使われるものであるならば、いずれも使用可能である。特に、電解質のイオン移動に対して低抵抗でありつつ、電解液含浸能にすぐれるものが望ましい。かかるセパレータの材質は、例えば、ガラスファイバ、ポリエステル、テフロン（登録商標）、ポリエチレン、ポリプロピレン、ポリテトラフルオロエチレン、及びそれらの化合物のうちから選択された材質であってもよく、不織布または織布の形態であってもよい。
【００６３】
これについてさらに詳細に説明すれば、リチウムイオン電池の場合には、ポリエチレン、ポリプロピレンのような材料からなる巻き取り自在なセパレータを使用し、リチウムイオンポリマー電池の場合には、有機電解液含浸能にすぐれるセパレータを使用するが、このようなセパレータは、下記方法によって製造可能である。
【００６４】
すなわち、高分子樹脂、充填剤、モリブデン酸リチウム及び溶媒を混合して、セパレータ組成物を準備した後、このセパレータ組成物を、電極上部に直接コーティングして乾燥させ、セパレータフィルムを形成したり、または、かかるセパレータ組成物を支持体上にキャスティングして乾燥させた後、この支持体から剥離させたセパレータフィルムを、電極上部にラミネーションしたりすることで形成可能である。
【００６５】
かかる高分子樹脂は特に限定されるものではなく、電極板の結合剤に使われる物質であるならば、いずれも使用可能である。このような高分子樹脂として、例えば、フッ化ビニリデン／ヘキサフルオロプロピレンコポリマー、ポリフッ化ビニリデン、ポリアクリロニトリル、ポリメチルメタクリレート、及びそれらの混合物を使用することができる。特に、ヘキサフルオロプロピレン含有量が８〜２５質量部であるフッ化ビニリデン／ヘキサフルオロプロピレンコポリマーを使用することが望ましい。
【００６６】
前述のような正極極板と負極極板との間にセパレータを配し、電池構造体を形成する。このような電池構造体を巻き取ったり折り畳んだりして、円筒形電池ケースや角形電池ケースに入れた後、有機電解液を注入すれば、リチウムイオン電池が完成する。または、かかる電池構造体をバイセル構造に積層した後、これを有機電解液に含浸させ、得られた結果物をポーチに入れて密封すれば、リチウムイオンポリマー電池が完成する。
【００６７】
上記有機電解液は、リチウム塩と、高誘電率溶媒及び低沸点溶媒からなる混合有機溶媒と、を含み、必要に応じて、過充電防止剤のような多様な添加剤をさらに含むことができる。
【００６８】
有機電解液に使われる高誘電率溶媒としては、当業界で一般的に使われるものであるならば、特別に制限されるものではなく、例えば、炭酸エチレン、炭酸プロピレン、炭酸ブチレンのような環状カーボネート、またはガンマ−ブチロラクトンなどを使用することができる。
【００６９】
また、低沸点溶媒も、当業界に一般的に使われるものであり、炭酸ジメチル，炭酸エチルメチル、炭酸ジエチル、炭酸ジプロピルのような鎖型カーボネート、ジメトキシエタン、ジエトキシエタン、または脂肪酸エステル誘導体などを使用でき、特に制限されるものではない。
【００７０】
上記高誘電率溶媒及び低沸点溶媒に存在する一つ以上の水素原子は、ハロゲン原子で置換されていてもよく、かかるハロゲン原子としては、例えばフッ素原子が望ましい。
【００７１】
高誘電率溶媒と低沸点溶媒との混合体積比は、例えば１：１〜１：９であることが望ましく、上記範囲を外れる場合には、放電容量及び充放電寿命の観点で望ましくない。
【００７２】
また、有機電解液に用いられるリチウム塩は、リチウム電池で一般的に使われるものであるならば、いずれも使用可能であり、例えば、ＬｉＣｌＯ４、ＬｉＣＦ３ＳＯ２、ＬｉＰＦ６、ＬｉＮ（ＣＦ３ＳＯ２）２、ＬｉＢＦ４、ＬｉＣ（ＣＦ３ＳＯ２）３及びＬｉＮ（Ｃ２Ｆ５ＳＯ２）２からなる群から選択された一つ以上の化合物を使用することが望ましい。
【００７３】
有機電解液において、上記リチウム塩の濃度は、例えば０．５〜２Ｍ程度であることが望ましい。リチウム塩の濃度が０．５Ｍ未満であれば、電解液の伝導度が低くなって電解液の性能が落ち、２．０Ｍを超えるときには、電解液の粘度が上昇して、リチウムイオンの移動性が低下する可能性があるため、望ましくない。
【００７４】
本発明の実施形態に係るモリブデン酸リチウムが、電池内極板にコーティングされたり、正極／負極活物質と混合されたり、セパレータにコーティングされて使用されることにより、電池は優秀な容量を有し、安定性が上昇する。
【実施例】
【００７５】
以下の実施例及び比較例を介して、本発明についてさらに詳細に説明する。ただし、かかる実施例は、本発明を例示するためのものであり、本発明の範囲を限定するものではない。
【００７６】
（実施例１：非晶質モリブデン酸リチウムを含むモリブデン酸リチウムの製造）
Ｌｉ２ＣＯ３  ４７ｇ及びＭｏＯ３  ９１ｇをミキサーに投入して、５分間混合した。この混合物１０ｇをアルミナルツボに入れた。この混合物を、水素雰囲気、７００℃で２４時間熱処理し、粗モリブデン酸リチウムを製造した。この粗モリブデン酸リチウムを、還元雰囲気、１０００℃で１０時間熱処理した。合成されたモリブデン酸リチウムは、Ｌｉ２．１５ＭｏＯ３の化学式を有していた。
【００７７】
合成されたモリブデン酸リチウムのＸ線回折（ＸＲＤ）の測定結果は、図１に示した通りである。
【００７８】
（実施例２：非晶質モリブデン酸リチウムを含むモリブデン酸リチウムの製造）
上記粗モリブデン酸リチウムを、還元雰囲気、１０２５℃で１０時間熱処理したことを除いては、実施例１と同じ方法で合成を行った。合成されたモリブデン酸リチウムは、Ｌｉ２．１５ＭｏＯ３の化学式を有していた。
【００７９】
合成されたモリブデン酸リチウムのＸ線回折（ＸＲＤ）の測定結果は、図１に示した通りである。
【００８０】
（実施例３：非晶質モリブデン酸リチウムを含むモリブデン酸リチウムの製造）
上記粗モリブデン酸リチウムを、還元雰囲気、１０５０℃で１０時間熱処理したことを除いては、実施例１と同じ方法で合成を行った。合成されたモリブデン酸リチウムは、Ｌｉ２．１５ＭｏＯ３の化学式を有していた。
【００８１】
合成されたモリブデン酸リチウムのＸ線回折（ＸＲＤ）の測定結果は、図１に示した通りである。
【００８２】
（実施例４：非晶質モリブデン酸リチウムを含むモリブデン酸リチウムの製造）
上記粗モリブデン酸リチウムを、還元雰囲気、１１００℃で１０時間熱処理したことを除いては、実施例１と同じ方法で合成を行った。合成されたモリブデン酸リチウムは、Ｌｉ２．１５ＭｏＯ３の化学式を有していた。
【００８３】
合成されたモリブデン酸リチウムのＸ線回折（ＸＲＤ）の測定結果は、図１に示した通りである。
【００８４】
実施例４で製造された結晶性モリブデン酸リチウムに補助成分として含まれている非晶質モリブデン酸リチウムの相対的な含量比を測定した。
回折角度（２θ）が２０．６５°±０．１０°の範囲における非晶質モリブデン酸リチウムの第１ピークの強度をｈ１とし、回折角度（２θ）が１７．９０°±０．１０°の範囲における結晶性モリブデン酸リチウムの第３ピークの強度をｈ３とすれば、ｈ１／ｈ３は、０．０５であった。
【００８５】
（実施例７：非晶質モリブデン酸リチウムを含むモリブデン酸リチウムの製造）
Ｌｉ２ＣＯ３  ４５ｇ及びＭｏＯ３  ９１ｇをミキサーに投入して、５分間混合した。この混合物１０ｇをアルミナルツボに入れた。この混合物を、水素雰囲気、７００℃で２４時間熱処理し、粗モリブデン酸リチウムを製造した。この粗モリブデン酸リチウムを、還元雰囲気、１０００℃で１０時間熱処理した。合成されたモリブデン酸リチウムは、Ｌｉ２．１０ＭｏＯ３の化学式を有していた。
【００８６】
（比較例１：結晶性モリブデン酸リチウムの製造）
Ｌｉ２ＣＯ３  ４７ｇ及びＭｏＯ３  ９１ｇをミキサーに投入して、５分間混合した。この混合物１０ｇをアルミナルツボに入れた。この混合物を、水素雰囲気、７００℃で１０時間熱処理して、結晶性モリブデン酸リチウムを製造した。
【００８７】
合成された結晶性モリブデン酸リチウムのＸ線回折（ＸＲＤ）の測定結果は、図１に示した通りである。
【００８８】
図１及び図１の拡大図である図２を参照すれば、実施例１〜４で製造されたモリブデン酸リチウムのＸＲＤ測定結果は、比較例１で製造された結晶性モリブデン酸リチウムの測定結果とは異なる。図１及び図２から明らかなように、非晶質モリブデン酸リチウムで見られるピークが、結晶性モリブデン酸リチウムでは、観察されていない。
【００８９】
（Ｏ２吸着能の比較）
合成されたモリブデン酸リチウムのＯ２吸着能を確認するために、示差走査熱量計（ＤＳＣ）評価を実施した。実施例１〜４及び比較例１で製造されたモリブデン酸リチウムのＯ２吸着能を、ＤＳＣを使用して、それぞれの実施例について二回ずつ測定し、その結果を互いに比較した。ＤＳＣ実験では、ＬＣＯ（ＬｉＣｏＯ２）が高温でＯ２を放出する正極活物質として使用された。実施例１〜４の正極活物質は、ＬＣＯと混合されて、ＤＳＣ測定に使用された。
【００９０】
図３は、実施例１〜４で製造されたモリブデン酸リチウム及び比較例１で製造された結晶性モリブデン酸リチウムのＯ２吸着能を示したＤＳＣグラフである。
【００９１】
図３を参照すれば、実施例１〜４で製造されたモリブデン酸リチウムの発熱量は、比較例１で製造された結晶性モリブデン酸リチウムの発熱量より少なかった。これは、実施例１〜４で製造されたモリブデン酸リチウムに、補助成分として含まれた非晶質モリブデン酸リチウムが、比較例１で製造された結晶性モリブデン酸リチウムに比べて、さらに多くのＯ２を吸収したためである。
【００９２】
（実施例５：正極活物質へのモリブデン酸リチウム・コーティング）
ＬＣＯ（ＬｉＣｏＯ２）１００ｇを水５０ｇに分散させ、ここに実施例４で製造されたモリブデン酸リチウム１ｇが添加された。この混合物を３０分撹拌した後、スラリーをルツボ容器に入れ、１２０℃で一日乾燥した。この乾燥混合物を、窒素雰囲気、３００℃で１時間熱処理し、非晶質モリブデン酸リチウムを補助成分として含む複合モリブデン酸リチウムでコーティングされたＬＣＯを準備した。
【００９３】
モリブデン酸リチウムがコーティングされたＬＣＯに対しても、ＤＳＣ評価を行った結果、モリブデン酸リチウムが正極活物質にコーティングされた場合にも、正極活物質にモリブデン酸リチウムを混合した場合と同様に、ＤＳＣ発熱ピークが大きく低減することを観察した。その結果は、実施例４とほぼ同一であった。
【００９４】
＜リチウム二次電池の製造＞
（実施例６）
ＬＣＯ及び実施例４で製造されたモリブデン酸リチウムを、所定の比率（質量比８：２）で混合し、得られた混合物をアルミニウム・ホイル上に９０μｍ厚にコーティングし、１３５℃で３時間以上乾燥させた後、７０μｍに圧延した。これにより得られた極板を１３φサイズの円形でパンチングし、ウェルディング（ｗｅｌｄｉｎｇ）が可能なように電極を形成した。これにより得られた結果物を、２０３２コインセルの下部にウェルディングした後、２５０℃の真空オーブンで５時間排気させた。ここに、リチウム電極（負極）、２０μｍ厚のポリエチレン材質のセパレータ、及び電解液（炭酸エチレン（ＥＣ）とエチルメチルカーボネート（ＥＭＣ）との混合物（ＥＭ：ＥＭＣの体積比は、３：７である）＋１．３ＭのＬｉＰＦ６）を組み立てて、電池を製作した。
【００９５】
（比較例２）
比較例１の結晶質モリブデン酸リチウムを使用したことを除いては、実施例６と同一に、リチウム二次電池を製造した。
【００９６】
（電池比較評価）
実施例６及び比較例２の電池の寿命を測定して、図４に示した。
図４を参照すれば、実施例６の場合、比較例２より優秀なセル寿命を有するということが分かる。
【００９７】
（まとめ）
前述の通り、本発明の実施形態に係るモリブデン酸リチウムが、電極極板にコーティングされたり、正極活物質または負極活物質と混合されたり、セパレータにコーティングされたりすることで、電池は高容量及び優秀な安定性を有することができる。すなわち、高い理論的容量にもかかわらず、低い安定性のために使われない活物質が、モリブデン酸リチウムとともに多様な形態で使用可能となり、電池を製造することができる。
【００９８】
このように、上記内容を考慮すれば、本発明の実施形態に係るモリブデン酸リチウムは、非晶質モリブデン酸リチウム相を補助成分（少量）として含み、結晶性モリブデン酸リチウム相を主成分（過量）として含む、一種の複合モリブデン酸リチウムである。
【００９９】
本発明の実施形態によれば、かかるモリブデン酸リチウムは、下記化学式１で表示される化合物であってもよい。ここで、下記化学式１において、０＜ｘ≦６、１≦ｙ≦５、２≦ｚ≦１７である。
【０１００】
ＬｉｘＭｏｙＯｚ  ・・・（化学式１）
【０１０１】
また、本発明の実施形態によれば、かかるモリブデン酸リチウムは、下記化学式２で表示される化合物であってもよい。ここで、下記化学式２において、２＜ｘ≦３である。
【０１０２】
ＬｉｘＭｏＯ３  ・・・（化学式２）
【０１０３】
また、本発明の実施形態によれば、モリブデン酸リチウムの最終組成は、Ｌｉ２．１５ＭｏＯ３であってもよい。
【０１０４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１０５】
１    二次電池
２    負極
３    正極
４    セパレータ
５    電池ケース
６    キャップ・アセンブリ
【図１】
2011258556.tif 000003
【図２】
2011258556.tif 000004
【図３】
2011258556.tif 000005
【図４】
2011258556.tif 000006
【図５】
2011258556.tif 000007